СПОСОБ ПОЛУЧЕНИЯ УГЛЕРОДНЫХ НАНОЧАСТИЦ

1. Способ получения углеродных наночастиц, включающий репульпирование углеродистого материала, обработку осадка раствором кислоты и термообработку, характеризующийся тем, что в качестве углеродистого материала используют осадок, образовавшийся после выщелачивания твердых фторуглеродсодержащих отходов электролитического производства алюминия, обработку осадка ведут водным раствором органической кислоты с концентрацией 1,0-1,5% при температуре 60-80°С с получением раствора и осадка, термообработку осадка ведут при температуре 500-580°С, затем производят репульпирование материала до соотношения Ж:Т не менее чем 5:1, проводят ультразвуковую обработку пульпы и механическое двухстадийное разделение пульпы с получением целевого продукта, углеродистого осадка и жидкости.
2. Способ по п.1, отличающийся тем, что в качестве органической кислоты используют щавелевую кислоту.
3. Способ по п.1, отличающийся тем, что термообработку осадка ведут в течение 1,0-1,5 ч.
4. Способ по п.1, отличающийся тем, что ультразвуковую обработку пульпы ведут в течение не менее 0,3 ч.
5. Способ по п.1, отличающийся тем, что репульпирование материала производят водой.
6. Способ по п.1, отличающийся тем, что репульпирование материала производят этиловым спиртом.
7. Способ по п.1, отличающийся тем, что механическое разделение пульпы проводят двухстадийным центрифугированием.
8. Способ по п.1, отличающийся тем, что механическое разделение пульпы проводят двухстадийной фильтрацией.
9. Способ по п.1, отличающийся тем, что механическое разделение пульпы проводят на первой стадии фильтрацией или декантацией, а на второй стадии - центрифугированием.